КОНСТРУКЦИЯ ДОРОЖНОГО ПОКРЫТИЯ НА СТАБИЛИЗИРОВАННОМ ГРУНТЕ

1. Система для строительства дорожного покрытия на грунте, включающая в себя геосинтетический материал для укладки на грунте и под базовым слоем для увеличения прочности базового слоя, а также химическую композицию для применения вместе с цементной композицией для отверждения или химической стабилизации верхнего слоя, при этом химическая композиция содержит:
a) один или несколько компонентов, выбранных из группы, состоящей из хлорида натрия, хлорида калия, хлорида магния, хлорида кальция, хлорида стронция, хлорида бария и хлорида аммония, и
b) хлорид алюминия, и;
c) один или несколько компонентов, выбранных из группы, состоящей из диоксида кремния, цеолита и апатита.
2. Система по п. 1, в которой геосинтетический материал выбран из группы, состоящей из геотекстиля, предпочтительно, тканого или вязаного, и/или сетки для армирования грунта, предпочтительно, жесткой двумерной сетки для армирования грунта или композита из сетки для армирования грунта, предпочтительно высокой прочности, с нетканым материалом.
3. Система по любому из предшествующих пунктов, в которой геосинтетический материал имеет секущий модуль деформации при 3% растяжении по меньшей мере 200 кН/м, предпочтительно, по меньшей мере 300 кН/м, более предпочтительно, по меньшей мере 500 кН/м, еще более предпочтительно, по меньшей мере 1000 кН/м, наиболее предпочтительно, по меньшей мере 2000 кН/м, определенный способом испытания по EN ISO 10319:2015.
4. Система по любому из предшествующих пунктов, в которой геосинтетический материал является геокомпозитным материалом, состоящим из геотекстиля и/или сетки для армирования грунта и по меньшей мере одного дополнительного материала, предпочтительно перфорированной пленки или нетканого материала, где дополнительный материал соединен с геотекстилем и/или сеткой для армирования грунта.
5. Система по любому из предшествующих пунктов, в которой химическая композиция содержит 45-90% по массе одного или нескольких компонентов группы a), 1-10% по массе компонента группы b), и 1-10% по массе одного или нескольких компонентов группы c), проценты берут от массы групп a)+b)+c).
6. Конструкция дорожного покрытия, содержащая по меньшей мере грунт (1), геосинтетический материал (5), уложенный на грунте (1), базовый слой (6), уложенный на геосинтетическом материале (5), и верхний слой (9,11,12), содержащий грунтовую композицию, цемент, и химическую композицию, причем химическая композиция содержит:
a) один или несколько компонентов, выбранных из группы, состоящей из хлорида натрия, хлорида калия, хлорида магния, хлорида кальция, хлорида стронция, хлорида бария и хлорида аммония, и
b) хлорид алюминия, и
c) один или несколько компонентов, выбранных из группы, состоящей из диоксида кремния, цеолита и апатита.
7. Конструкция дорожного покрытия по п. 6, в которой верхний слой (9) образован смешиванием цемента и химической композиции с верхней частью базового слоя, при этом упомянутая верхняя часть базового слоя является грунтовой композицией; причем упомянутый верхний слой (9) образует верхнюю часть базового слоя (6).
8. Конструкция дорожного покрытия по п. 6, в которой верхний слой (12) образован смешиванием цемента, химической композиции и воды с грунтовой композицией; при этом верхний слой (12) укладывают на базовом слое (6).
9. Способ строительства дорожного покрытия на грунте, включающий следующие этапы:
i) укладка геосинтетического материала (5) на грунте (1);
ii) укладка слоя базового материала на геосинтетическом материале (5) для образования базового слоя (6);
iii) укладка предварительно нагружающего слоя (7) на базовом слое (6) для предварительного нагружения базового слоя;
iv) удаление предварительно нагружающего слоя (7) с базового слоя (6);
v) укладка верхнего слоя (9,11,12), содержащего грунтовую композицию, цемент и химическую композицию, причем химическая композиция содержит:
a) один или несколько компонентов, выбранных из группы, состоящей из хлорида натрия, хлорида калия, хлорида магния, хлорида кальция, хлорида стронция, хлорида бария и хлорида аммония, и
b) хлорид алюминия, и
c) один или несколько компонентов, выбранных из группы, состоящей из диоксида кремния, цеолита и апатита,
vi) обеспечение затвердевания верхнего слоя (9,11) с помощью химической стабилизации;
vii) необязательно укладка поверхностного слоя (10) на верхний слой (9,11,12) и обеспечение затвердевания или отверждение поверхностного слоя (10);
для образования конструкции дорожного покрытия на грунте (1).
10. Способ по п. 9, включающий этап o) перед этапом i), причем этап o) включает обеспечение грунта, при этом этап o) включает один из следующих подэтапов:
oa) начинают с грунта, содержащего верхний растительный грунт (3) и подстилающий грунт (2), и удаляют верхний растительный грунт (3) с подстилающего грунта (2) для обеспечения грунта (1), при этом уменьшают существующий уровень грунта и необязательно выравнивают грунт (1);
ob) начинают с грунта, содержащего верхний растительный грунт (3) и подстилающий грунт (2) и необязательно выравнивают верхний растительный грунт (3) для обеспечения грунта (1), при этом сохраняют существующий уровень грунта; или oc) начинают с грунта, содержащего верхний растительный грунт (3) и подстилающий грунт (2), и добавляют добавочный грунт (4) на верхний растительный грунт (3) и необязательно выравнивают добавочный грунт (4) для обеспечения грунта (1) при этом увеличивают существующий уровень грунта.
11. Способ по любому из пп. 9,10, в котором этап iii) включает следующие подэтапы:
iiia) укладка предварительно нагружающего слоя (7) на базовый слой (6) с существенной постоянной толщиной грунта в осевом направлении грунта (1);
iiib) обеспечение предварительного нагружения (7) для уплотнения грунта (1) в течение некоторого времени;
iiic) перераспределение предварительно нагружающего слоя (7) на базовом слое (6) с непостоянной толщиной в осевом направлении грунта (1), предпочтительно, с созданием большей толщины по центру базового слоя (6);
iiid) обеспечение предварительного нагружения (7) для уплотнения грунта (1) в течение некоторого времени и натяжение геосинтетического материала вследствие негомогенного уплотнения грунта (1).
12. Способ по любому из пп. 9, 10, в котором этап iii) включает следующие подэтапы:
iiic') укладка предварительно нагружающего слоя (7) на базовом слое (6) с непостоянной толщиной в осевом направлении грунта (1), предпочтительно, с созданием большей толщины по центру базового слоя (6);
iiid) обеспечение предварительного нагружения (7) для уплотнения грунта (1) на некоторое время и натяжение геосинтетического материала вследствие негомогенного уплотнения грунта (1).
13. Способ по любому из пп. 9-12, в котором этапы v) и vi) укладки верхнего слоя (9) включают следующие (под) этапы:
va) укладка цемента и химической композиции (8) или их смеси на базовом слое (6);
vb) смешивание цемента и химической композиции (8) с грунтовым материалом для образования смешанной верхней части базового слоя (9a);
vc) подача воды в смешанную верхнюю часть базового слоя (9a) для образования смоченной верхней части базового слоя (9b); и
vi) обеспечение затвердевания смоченной верхней части базового слоя (9b) с помощью химической стабилизации для образования верхнего слоя (9).
14. Способ по любому из пп. 9-12, в котором этапы v) и vi) укладки верхнего слоя (11) содержат следующие (под) этапы:
vd) укладка смеси (11a) для образования верхнего слоя, при этом упомянутая смесь содержит цемент, химическую композицию и грунтовую композицию;
ve) подача воды в смесь (11a) для образования смоченной смеси (11b) для образования верхнего слоя; и
vi) обеспечение затвердевания смоченной смеси (11b) с помощью химической стабилизации для образования верхнего слоя (11).
15. Способ по любому из пп. 9-12, в котором этапы v) и vi) укладки верхнего слоя (12) содержат следующие (под) этапы:
vf) укладка готовой смеси (12a) для образования верхнего слоя, при этом смесь содержит цемент, химическую композицию, воду и грунтовую композицию;
vi) обеспечение затвердевания готовой смеси (12a) с помощью химической стабилизации для образования верхнего слоя (12).